(57)【特許請求の範囲】
【請求項１】
ａ）熱可塑性ポリマーと、そしてその中に均質に配合されている
ｂ）該ポリマーに基づいて０．０１乃至１０質量％の量で含まれる、少なくとも一つの多官能性エポキシド化合物と、
ｃ）該ポリマーに基づいて０．０１乃至０．５質量％の量で含まれる、少なくとも一つの下記式（Ｉ）で表されるイミダゾリジノン化合物
を含むポリマー組成物。
【化１】
0004550999.tif 000008
［式中、Ｒ１およびＲ３は、互いに独立して、Ｈ、炭素原子数１ないし１８のアルキル基、非置換または、炭素原子数１ないし１２のアルキル基、炭素原子数１ないし１２のアルコキシ基もしくはハロゲン原子で置換されたフェニル基もしくは炭素原子数７ないし９のフェニルアルキル基を表し、
Ｒ２は、ＯまたはＳを表し、
Ｒ４、Ｒ５、Ｒ６およびＲ７は、互いに独立して、Ｈ、炭素原子数１ないし１８のアルキル基、非置換または、炭素原子数１ないし１２のアルキル基、炭素原子数１ないし１２のアルコキシ基もしくはハロゲン原子で置換されたフェニル基、炭素原子数７ないし９のフェニルアルキル基、ＣＯＯＲ８またはＣ（Ｏ）Ｒ８を表し、そして
Ｒ８は、Ｈ、炭素原子数１ないし１８のアルキル基、ベンジル基またはフェニル基を表す。］
【請求項２】
熱可塑性ポリマーの光沢改良方法であって、加工において、該ポリマーに、
ａ）該ポリマーに基づいて０．０１乃至１０質量％の量で含まれる、少なくとも一つの多官能性エポキシド化合物と、
ｂ）該ポリマーに基づいて０．０１乃至０．５質量％の量で含まれる、少なくとも一つの請求項１に記載の式（Ｉ）で表されるイミダゾリジノン化合物を添加すること、並びに
該混合物を融解し、均質化し、そしてさらに加工することを含む光沢改良方法。
【発明の詳細な説明】
【０００１】
本発明は、ａ）熱可塑性ポリマーと、ｂ）多官能性エポキシド化合物と、ｃ）イミダゾリジノン化合物を含むポリマー組成物に関する。本発明の他の対象は、ポリマーの光沢改良方法、光沢改良されたポリマー自身、および光沢改良のための多官能性エポキシド化合物およびイミダゾリジノンの使用である。
【０００２】
一様な光沢を有する表面は、より良好に汚れを排除し、また製品に美的印象を与えるので、利用者／消費者により広く望まれる性質である。しかしながら、例えば、ポリオレフィン、ポリ塩化ビニル（ＰＶＣ）、例えば、カルシウム、および亜鉛安定剤のような選択的な加工安定剤を用いて製造されたものような一連の熱可塑性合成樹脂、または合成樹脂リサイクル材料は、劣った表面光沢を有することが多い。
【０００３】
従って本発明は、熱可塑性ポリマー、特にポリオレフィンについての、選択的に安定化されたハロゲン含有ポリマーまたは合成樹脂リサイクル材料についての光沢改良された組成物製造であって、これらのポリマーの熱的−および耐候的特性に不利な影響を与えない組成物製造という課題に基づいている。
【０００４】
ハロゲン含有ポリマーの選択的な安定化とは、本発明の範囲内において、鉛、カドミウム、バリウムまたは亜鉛安定剤を使用しないものである。
【０００５】
バリウム、鉛またはカドミウム含有化合物を回避するために、例えばＣａ／Ｚｎソープが提案される、例えば“タッセンッブッフ・デア・クンストストッフ・アディティブ”、編集人Ｒ．ガフテルおよびＨ．ミューラー（以下“ＫＡｅ・Ｇ＆Ｍ”と略記する）、ハンゼル・ファーラグ、第３版、１９９０年、３０８〜３０９頁、およびクンストストッフ・ハンドブッフＰＶＣ、第１および２巻、ベック／ブラフン、カール・ハンゼル・ファーラグ、第２版、１９８５／１９８６参照。
【０００６】
驚くべきことに、上記の課題は、少なくとも一つの多官能性エポキシド化合物と、少なくとも一つのイミダゾリジノン化合物を添加することによって解決されることが見出された。
【０００７】
従って、本発明の対象は、
ａ）熱可塑性ポリマーと、
ｂ）少なくとも一つの多官能性エポキシド化合物と、
ｃ）少なくとも一つのイミダゾリジノン化合物
を含むポリマー組成物である。
【０００８】
熱可塑性ポリマーは、新たに製造されたポリマーとして、またはリサイクル材料として存在することができる。リサイクル材料とは、本発明の範囲内において、再加工される製品屑、および混載貨物から生じるポリマー屑のことである。
【０００９】
適した熱可塑性ポリマーを以下に記載する。
１．  モノ−およびジオレフィンのポリマー、例えばポリプロピレン、ポリイソブチレン、ポリブテン−１、ポリ−４−メチルペンテン−１、ポリイソプレンまたはポリブタジエン、並びにシクロオレフィン、例えばシクロペンテンまたはノルボルネンのポリマー、ポリエチレン（所望により架橋されることができる。）、例えば高密度ポリエチレン（ＨＤＰＥ）、高密度および高分子量ポリエチレン（ＨＤＰＥ−ＨＭＷ）、高密度および超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）および（ＵＬＤＰＥ）。
【００１０】
ポリオレフィン、すなわち前段落において例示したモノオレフィン、好ましくはポリエチレンおよびポリプロピレンのポリマーは、異なる方法、また特に以下の方法によって製造されることができる。
ａ）ラジカル的（普通、高圧下および高温で）。
ｂ）触媒であって、普通、周期表のＩＶｂ、Ｖｂ、ＶＩｂまたはＶＩＩＩ群の金属の一つ以上を含む触媒を使用するもの。これらの金属は通常、典型的にはπ−またはσ−配位し得るオキシド、ハライド、アルコレート、エステル、エーテル、アミン、アルキル、アルケニルおよび／またはアリールのような一つ以上のリガンドを有する。これらの金属錯体は遊離形態であるか、または、典型的には活性化塩化マグネシウム、チタン（ＩＩＩ）クロリド、アルミナまたは酸化ケイ素のような基材上に固定され得る。これらの触媒は、重合媒体中に可溶または不溶であり得る。該触媒は重合においてそのまま使用されることができ、または典型的には金属アルキル、金属ヒドライド、金属アルキルハライド、金属アルキルオキシドまたは金属アルキルオキサンであって、該金属が周期表のＩａ、ＩＩａおよび／またはＩＩＩａ群の元素であるようなさらなる活性化剤が使用されることができる。該活性化剤は、さらなるエステル、エーテル、アミンまたはシリルエーテル基で都合良く変性され得る。これらの触媒系は、通常、フィリップス、スタンダード・オイル・インディアナ、チグラー（−ナッタ）、ＴＮＺ（デュポン）、メタロセンまたはシングルサイト触媒（ＳＳＣ）と命名される。
【００１１】
２．  １）で述べたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、および異なる型のポリエチレンの混合物（例えば、ＬＤＰＥ／ＨＤＰＥ）。
【００１２】
３．  モノ−およびジオレフィンの相互または他のビニルモノマーとのコポリマー、例えばエチレン−プロピレン−コポリマー、線状低密度ポリエチレン（ＬＬＤＰＥ）およびそれの低密度ポリエチレン（ＬＤＰＥ）との混合物、プロピレン−ブテン−１−コポリマー、プロピレン−イソブチレン−コポリマー、エチレン−ブテン−１−コポリマー、エチレン−ヘキセン−コポリマー、エチレン−メチルペンテン−コポリマー、エチレン−ヘプテン−コポリマー、エチレン−オクテン−コポリマー、プロピレン−ブタジエン−コポリマー、イソブチレン−イソプレン−コポリマー、エチレン−アルキルアクリレート−コポリマー、エチレン−アルキルメタクリレート−コポリマー、エチレン−酢酸ビニル−コポリマーおよびそれらの一酸化炭素とのコポリマー、またはエチレン−アクリル酸−コポリマーおよびそれらの塩（アイオノマー）、並びにエチレンとプロピレンおよびへキサジエン、ジシクロペンタジエンまたはエチリデン−ノルボルネンのようなジエンとのターポリマー、およびそのようなコポリマー相互および１）で上述したポリマーとの混合物、例えばポリプロピレン／エチレン−プロピレン−コポリマー、ＬＤＰＥ／エチレン−酢酸ビニル−コポリマー（ＥＶＡ）、ＬＤＰＥ／エチレン−アクリル酸−コポリマー、ＬＬＤＰＥ／エチレン−酢酸ビニル−コポリマー、ＬＬＤＰＥ／エチレン−アクリル酸−コポリマーおよび交互またはランダムのポリアルキレン／一酸化炭素−コポリマーおよびそれらの他のポリマー、例えばポリアミドとの混合物。
【００１３】
４．  炭化水素樹脂（例えば炭素原子数５ないし９）であって、それらの水素化変性物（例えば粘着付与剤）を含むもの、およびポリアルキレンおよびデンプンの混合物。
【００１４】
５．  ポリスチレン、ポリ（ｐ−メチルスチレン）、ポリ（α−メチルスチレン）。
【００１５】
６．  スチレンまたはα−メチルスチレンとジエンまたはアクリル誘導体とのコポリマー、例えばスチレン−ブタジエン、スチレン−アクリロニトリル、スチレン−アルキルメタクリレート、スチレン−ブタジエン−アルキルアクリレートおよび−メタクリレート、スチレン−無水マレイン酸、スチレン−アクリロニトリル−メチルアクリレート、スチレン−コポリマーおよび他のポリマー、例えばポリアクリレート、ジエン−ポリマーまたはエチレン−プロピレン−ジエン−ターポリマーの耐衝撃変性の混合物、およびスチレン−ブタジエン−スチレン、スチレン−イソプレン−スチレン、スチレン−エチレン−ブチレン−スチレンまたはスチレン−エチレン−プロピレン−スチレンのようなスチレンのブロックコポリマー。
【００１６】
７．  スチレンまたはα−メチルスチレンのグラフトコポリマー、例えばポリブタジエンにスチレン、ポリブタジエン−スチレン−またはポリブタジエン−アクリロニトリル−コポリマーにスチレン、ポリブタジエンにスチレンおよびアクリロニトリル（またはメタアクリロニトリル）、ポリブタジエンにスチレン、アクリロニトリルおよびメチルメタクリレート、ポリブタジエンにスチレンおよび無水マレイン酸、ポリブタジエンにスチレン、アクリロニトリルおよび無水マレイン酸またはマレイミド、ポリブタジエンにスチレンおよびマレイミド、ポリブタジエンにスチレンおよびアルキルアクリレートまたはメタクリレート、エチレン−プロピレン−ジエン−ターポリマーにスチレンおよびアクリロニトリル、ポリアルキルアクリレートまたはポリアルキルメタクリレートにスチレンおよびアクリロニトリル、アクリレート−ブタジエン−コポリマーにスチレンおよびアクリロニトリル、並びにそれらの６）に列挙したコポリマーとの混合物、例えばＡＢＳ−、ＭＢＳ−、ＡＳＡ−またはＡＥＳ−ポリマーとして既知であるもの。
【００１７】
８．  ハロゲン含有ポリマー、例えばポリクロロプレン、塩化ゴム、イソブチレン−イソプレンの塩化および臭化コポリマー（ハロブチルゴム）、塩化またはスルホ塩化ポリエチレン、エチレンおよび塩化エチレンのコポリマー、エピクロロヒドリンホモ−および−コポリマー、特にハロゲン含有ビニル化合物のポリマー、例えばポリ塩化ビニル、ポリ塩化ビニリデン、ポリフッ化ビニル、ボリフッ化ビニリデン、並びにそれらのコボリマー、例えば塩化ビニル−塩化ビニリデン、塩化ビニル−酢酸ビニルまたは塩化ビニリデン−酢酸ビニル。
【００１８】
９．  α，β−不飽和酸およびから誘導されたポリマー並びにポリアクリレートおよびポリメタクリレートのようなそれらの誘導体、ブチルアクリレートで耐衝撃変性されたポリメチルメタクリレート、ポリアクリルアミドおよびポリアクリロニトリル。
【００１９】
１０．  ９）で述べたモノマーの相互または他の不飽和モノマーとのコポリマー、例えばアクリロニトリル−ブタジエン−コポリマー、アクリロニトリル−アルキルアクリレート−コポリマー、アクリロニトリル−アルコキシアルキルアクリレート−コポリマー、アクリロニトリル−ビニルハライド−コポリマーまたはアクリロニトリル−アルキルメタクリレート−ブタジエン−ターポリマー。
【００２０】
１１．  不飽和アルコールおよびアミンから誘導されたポリマーまたはそれらのアシル誘導体もしくはアセタール、例えばポリビニルアルコール、ポリビニルアセテート、−ステアレート、−ベンゾエート、−マレエート、ポリビニルブチラル、ポリアリルフタレート、ポリアリルメラミン、並びにそれらの１）で述べたオレフィンとのコポリマー。
【００２１】
１２．  環式エーテルのホモポリマーおよびコポリマー、例えばポリアルキレングリコール、ボリエチレンオキシド、ポリプロピレンオキシドまたはそれらのビスグリシジルエーテルとのコポリマー。
【００２２】
１３．  ポリオキシメチレンのようなポリアセタールおよびコモノマーとしてエチレンオキシドを含む該ポリオキシメチレン、熱可塑性ポリウレタン、アクリレートまたはＭＢＳで変性されたポリアセタール。
【００２３】
１４．  ポリフェニレンオキシドおよび−スルフィド、およびスチレンポリマーまたはポリアミドとの混合物。
【００２４】
１５．  一方の成分としての末端ヒドロキシル基を有するポリエーテル、ポリエステルおよびポリブタジエンと、他方の成分としての脂肪族または芳香族のポリイソシアナートとから誘導されたポリウレタン、並びにそれらの前駆物質。
【００２５】
１６．  ジアミシとジカルボン酸からおよび／またはアミノカルボン酸または対応するラクタムから誘導されたポリアミドおよびコポリアミド、例えばポリアミド４、ポリアミド６、ポリアミド６／６、６／１０、６／９、６／１２、４／６、１２／１２、ポリアミド１１、ポリアミド１２、ｍ−キシレン、ジアミンおよびアジピン酸から開始した芳香族ポリアミド、へキサメチレンジアミンおよびイソ−および／またはテレフタル酸および所望により変性剤としてのエラストマーから製造されたポリアミド、例えばポリ−２，４，４−トリメチルヘキサメチレンテレフタルアミドまたはポリ−ｍ−フェニレンイソフタルアミド。上記されたポリアミドとポリオレフィン、オレフィンコポリマー、アイオノマーまたは化学的に結合もしくはグラフトしたエラストマーとの、または例えばポリエチレングリコール、ポリプロピレングリコールまたはポリテトラメチレングリコールのようなポリエーテルとのブロックコポリマー。ＥＰＤＭまたはＡＢＳで変性されたポリアミドまたはコポリアミド、および加工の間に縮合されたポリアミド（“ＲＩＭポリアミド系”）。
【００２６】
１７．  ポリ尿素、ポリイミド、ボリアミド−イミド、ポリエーテルイミド、ポリエステルイミド、ポリヒダントインおよびポリベンズイミダゾール。
【００２７】
１８．  ジカルボン酸とジアルコールからおよび／またはヒドロキシカルボン酸または対応するラクトンから誘導されたポリエステル、例えばポリエチレンテレフタレート、ポリブチレンテレフタレート、ポリ−１，４−ジメチロールシクロヘキサンテレフタレート、ポリヒドロキシベンゾエート、並びにヒドロキシル末端基を有するポリエーテルから誘導されたブロック−ポリエーテル−エステル、およびまたポリカーボネートまたはＭＢＳで変性されたポリエステル。
【００２８】
１９．  ポリカーボネートおよびポリエステルカーボネート。
【００２９】
２０．  ポリスルホン、ポリエーテルスルホンおよびポリエーテルケトン。
【００３０】
熱可塑性ポリマーの好ましい群は、ハロゲン含有ポリマーである。これらは、好ましくは、塩素含有ポリマー、例えば塩化ビニルのポリマー、その構造中に塩化ビニル単位を含むビニル樹脂、塩化ビニルと脂肪酸とのビニルエステル、特に酢酸ビニルのコポリマー、塩化ビニルとアクリル−およびメタクリル酸のエステルとのおよびアクリロニトリルとのコポリマー、塩化ビニルとジエン化合物および不飽和ジカルボン酸またはその無水物とのコポリマー、塩化ビニルとジエチルマレエート、ジエチルフマレートまたは無水マレイン酸とのコポリマー、塩化ビニルの後塩素化したポリマーおよびコポリマー、塩化ビニルおよび塩化ビニリデンと不飽和アルデヒド、ケトンおよびその他、例えばアクロレイン、クロトンアルデヒド、ビニルメチルケトン、ビニルメチルエーテル、ビニルイソブチルエーテル等とのコポリマー、塩化ビニリデンのポリマー、およびそれと塩化ビニルおよび他の重合性化合物とのコポリマー、ビニルクロロアセテートおよびジクロロジビニルエーテルのポリマー、酢酸ビニルの塩化ポリマー、アクリル酸およびアルファ−置換アクリル酸の塩化ポリマーエステル、塩化スチレン、例えばジクロロスチレンのポリマー、塩化ゴム、；エチレンの塩化ポリマー、塩化ブタジエンのポリマーおよび後塩素化ポリマーおよびそれらの塩化ビニル、ゴム−塩化水素および塩化ゴム−塩化水素とのコポリマー、並びに前記ポリマー相互または他の重合性化合物との混合物である。
【００３１】
さらに、ＰＶＣのＥＶＡ、ＡＢＳおよびＭＢＳとのグラフト重合体が挙げられる。好ましい物質は、前記ホモ−およびコポリマー、特に塩化ビニル−ホモポリマーの、他の熱可塑性または／およびエラストマーポリマーとの混合物、特にＡＢＳ、ＭＢＳ、ＮＢＲ、ＳＡＮ、ＥＶＡ、ＣＰＥ、ＭＢＡＳ、ＰＭＡ、ＰＭＭＡ、ＥＰＤＭおよびポリラクトンとのブレンドである。
【００３２】
さらに好ましいのは、懸濁−および塊状ポリマー、並びに乳化ポリマーである。
【００３３】
塩素化重合体としては、ポリ塩化ビニルが特に好ましく、特に懸濁重合体および塊状重合体である。
【００３４】
塩素含有ポリマーは、可塑剤を含有しないことが好ましい。
【００３５】
好ましいのは、前記した安定化されたハロゲン含有ポリマーであって、少なくとも一つのの無機亜鉛化合物、例えば酸化亜鉛、水酸化物、塩化物、硫化物または過塩基性酸化亜鉛／水酸化亜鉛の添加化合物、または一連の炭素原子数２ないし２２の脂肪族飽和カルボキシレート、炭素原子数３ないし２２の脂肪族不飽和カルボキシレート、少なくとも１個のＯＨ基で置換されているかまたはその結合鎖が少なくとも一つのＯ−原子によって中断されている炭素原子数２ないし２２の脂肪族カルボキシレート（オキサ酸）、５〜２２個の炭素原子を有する環式および二環式カルボキシレート、非置換または、少なくとも一つのＯＨ基で置換されおよび／または炭素原子数１ないし１６のアルキル置換されたフェニルカルボキシレート、非置換または、少なくとも一つのＯＨ置換および／または炭素原子数１ないし１６のアルキル置換されたナフチルカルボキシレート、フェニル−炭素原子数１ないし１６のアルキルカルボキシレート、ナフチル−炭素原子数１ないし１６のアルキルカルボキシレートまたは、所望により炭素原子数１ないし１２のアルキル置換されたフェノレートを有する有機亜鉛化合物を含むものである。
【００３６】
例として特に挙げられるものは、一価カルボン酸、例えば酢酸、プロピオン酸、酪酸、バレリン酸、ヘキサン酸、エナント酸、オクタン酸、ネオデカン酸、２−エチルヘキサン酸、ペラルゴン酸、デカン酸、ウンデカン酸、ドデカン酸、トリデカン酸、ミリスチル酸、パルミチン酸、イソステアリン酸、ステアリン酸、１２−ヒドロキシステアリン酸、９，１０−ジヒドロキシステアリン酸、３，６−ジオキサヘプタン酸、３，６，９−トリオキサデカン酸、ベヘン酸、安息香酸、ｐ−第三ブチル安息香酸、ジメチルヒドロキシ安息香酸、３，５−ジ−第三ブチル−４−ヒドロキシ安息香酸、トリル酸、ジメチル安息香酸、エチル安息香酸、ｎ−プロピル安息香酸、サリチル酸、ｐ−第三オクチルサリチル酸、およびソルビン酸の亜鉛塩、二価カルボン酸、例えばシュウ酸、マロン酸、コハク酸、グルタル酸、アジピン酸、フマル酸、ペンタン−１，５−ジカルボン酸、ヘキサン−１，６−ジカルボン酸、ヘプタン−１，７−ジカルボン酸、オクタン−１，８−ジカルボン酸、３，６，９−トリオキサデカン−１，１０−ジカルボン酸、ポリグリコールジカルボン酸（ｎ＝１０〜１２）、フタル酸、イソフタル酸、テレフタル酸、およびヒドロキシフタル酸ののモノエステルの亜鉛塩、および三価または四価カルボン酸、例えばヘミメリト酸、トリメリト酸、ピロメリト酸、クエン酸のジ−またはトリエステル、並びに一つおよび二つエステル化されたリン酸または一つエステル化された亜リン酸の亜鉛塩であって、日本特許第３，２７５，５７０号に記載されるものである。
【００３７】
好ましいのは、７ないし１８個の炭素原子のカルボン酸の有機亜鉛カルボキシレート（亜鉛ソープ）、例えばベンゾエートまたはアルカノエート、好ましくは、ステアレート、オレエート、ラウレート、パルミテート、ベヘネート、ヒドロキシステアレート、ジヒドロキシステアレートまたは（イソ）オクタノエートである。特に好ましいのは、ステアレート、オレエート、ベンゾエートおよび２−エチルヘキサノエートである。
【００３８】
前記亜鉛化合物以外に、亜鉛化合物について前述した記載の適用される無機または有機のアルミニウム化合物も挙げられる。使用可能かつ好ましいアルミニウム化合物について、ＵＳ４，０６０，５１２においてさらに見出される。
【００３９】
前記亜鉛化合物以外に、亜鉛化合物について前述した記載の適用される無機または有機希土類化合物も挙げられる。希土類化合物の概念には、特にセリウム、プラセオジム、ネオジム、サマリウム、ユーロピウム、ガドリニウム、テルビウム、ジスプロジウム、ホルミウム、エルビウム、ツリウム、イッテルビウム、ルテチウム、ランタンおよびイットリウムの元素が含まれ、特にセリウムとの混合物が好ましい。その他の好ましい希土類化合物は、ＥＰ−Ａ−０１０８０２３において見出される。
【００４０】
所望により、異なる構造の亜鉛−、アルミニウム−、ランタン−またはランタノイド化合物の混合物を使用することができる。有機亜鉛−、アルミニウム−、ランタン−またはランタノイド化合物を、ハイドロタルサイト、ゼオライトまたはドウソナイト上に被覆することもできる、これについてはＤＥ−Ａ−４０３１８１８参照。
【００４１】
本発明による安定化されたＰＶＣは、さらに添加剤を含むことができる。扱われるのは、例えば、無機または有機カルシウム−またはマグネシウム−化合物、ゼオライト、ヒドロタルサイト、ドウソナイト、マガダイト、ケニアイト、カネマイト、１，３−ジケト化合物、ポリオール、Ｎ−含有化合物、例えばＥＰ０４６５４０５号、６頁、９行〜１４行に記載されるβ−アミノクロトネート、α−フェニルインドール、ピロール、立体障害性アミン（ＨＡＬＳ）、ジヒドロピリジン並びにそのポリマー、パークロレート、エポキシド、フェノール酸化防止剤（ハンドブック・オブ・ＰＶＣ・フォーミュレーティング・Ｅ．Ｊ．ヴィクソン・ジョン・ウィリー＆サンズ，Ｉｎｃ．、１９９３・５０５〜５１５頁）、ナフトール、チオホスフェート、可塑剤（ハンドブック・オブ・ＰＶＣ・フォーミュレーティング・Ｅ．Ｊ．ヴィクソン・ジョン・ウィリー＆サンズ，Ｉｎｃ．、１９９３・１６３〜３０３頁）、充填剤（ハンドブック・オブ・ＰＶＣ・フォーミュレーティング・Ｅ．Ｊ．ヴィクソン・ジョン・ウィリー＆サンズ，Ｉｎｃ．、１９９３・３９３〜４４９頁）および補強剤（タッシェンブッフ・デア・ＫＡ’ｅ・Ｒ．ゲヒター＆Ｈ．ミューラー、カール・ハンゼル、１９９０、５４９〜６１５頁）（例えば、炭酸カルシウム、酸化マグネシウム、水酸化マグネシウム、ケイ酸塩、ガラス繊維、タルク、カオリン、クレイ、雲母、金属酸化物および−水酸化物、カーボンまたはグラファイト）、ホスフィット、キレート剤（タッシェンブッフ・デア・ＫＡ’ｅ・Ｒ．ゲヒター＆Ｈ．ミューラー、カール・ハンゼル、１９９０、１０９〜１３１頁）、遮光剤、ＵＶ吸収剤（ハンドブック・オブ・ＰＶＣ・フォーミュレーティング・Ｅ．Ｊ．ヴィクソン・ジョン・ウィリー＆サンズ，Ｉｎｃ．、１９９３・３５５〜３６９頁）、滑剤（ハンドブック・オブ・ＰＶＣ・フォーミュレーティング・Ｅ．Ｊ．ヴィクソン・ジョン・ウィリー＆サンズ，Ｉｎｃ．、１９９３・３６９〜３９３頁）、耐衝撃変性剤（インパクト・モディファイヤーズ・フォー・ＰＶＣ・Ｊ．Ｔ．ルッツ＆Ｄ．Ｌ．ドゥンケルベルガー・ウィリー＆サンズ，Ｉｎｃ．、１９９２）および加工助剤（タッシェンブッフ・デア・ＫＡ’ｅ・Ｒ．ゲヒター＆Ｈ．ミューラー、カール・ハンゼル、１９９０、５０５〜５２４頁）、脂肪酸エステル、パラフィン、燃料（ハンドブック・オブ・ＰＶＣ・フォーミュレーティング・Ｅ．Ｊ．ヴィクソン・ジョン・ウィリー＆サンズ，Ｉｎｃ．、１９９３・５２５〜５５１頁）、蛍光増白剤（タッシェンブッフ・デア・ＫＡ’ｅ・Ｒ．ゲヒター＆Ｈ．ミューラー、カール・ハンゼル、１９９０、８０７〜８２１頁）、ゲル化助剤、染料（ハンドブック・オブ・ＰＶＣ・フォーミュレーティング・Ｅ．Ｊ．ヴィクソン・ジョン・ウィリー＆サンズ，Ｉｎｃ．、１９９３・４４９〜４７５頁）、顔料（タッシェンブッフ・デア・ＫＡ’ｅ・Ｒ．ゲヒター＆Ｈ．ミューラー、カール・ハンゼル、１９９０、６６３〜７３５頁）、難燃剤および消煙剤（ハンドブック・オブ・ＰＶＣ・フォーミュレーティング・Ｅ．Ｊ．ヴィクソン・ジョン・ウィリー＆サンズ，Ｉｎｃ．、１９９３・５５１〜５７９頁）、帯電防止剤（ハンドブック・オ��・ＰＶＣ・フォーミュレーティング・Ｅ．Ｊ．ヴィクソン・ジョン・ウィリー＆サンズ，Ｉｎｃ．、１９９３・４８７〜５０５頁）、防曇剤（ハンドブック・オブ・ＰＶＣ・フォーミュレーティング・Ｅ．Ｊ．ヴィクソン・ジョン・ウィリー＆サンズ，Ｉｎｃ．、１９９３・４７５〜４８７頁）、殺生物剤、チオジプロピオン酸およびそのエステル、ジアルキルジスルフィド（ハンドブック・オブ・ＰＶＣ・フォーミュレーティング・Ｅ．Ｊ．ヴィクソン・ジョン・ウィリー＆サンズ，Ｉｎｃ．、１９９３・５１５〜５２５頁）、メルカプトカルボン酸エステル、過酸化物捕捉化合物、変性剤およびさらにルイス酸用錯体形成剤である。
【００４２】
本発明に含まれる他の好ましい熱可塑性ポリマーは、１〜３に前述したようなポリオレフィンである。
【００４３】
好ましいポリマー群は、ＰＶＣ、スチレンまたはそのコポリマーおよびグラフトコポリマー、ポリカーボネートおよびポリカーボネートとポリエステルおよびポリフェニレンオキシドとのブレンド、またはポリオレフィンである。
【００４４】
好ましいのは、成分ａ）として、ポリオレフィンまたはＰＶＣを含む組成物である。最も好ましいのは、成分ａ）として、ポリプロピレンまたはポリエチレンを含む組成物である。
【００４５】
熱可塑性ポリマーがリサイクル材料であるとき、ポリエチレンおよびポリプロピレンのようなポリオレフィン、および異なる組成におけるそれらの混合物が特に好ましい。このような混合物は、例えばＰＰと共にＨＤＰＥ、ＬＤＰＥを含む。
【００４６】
本発明の範囲内で使用することのできるエポキシド化合物は、側基としてエポキシド基を含む脂肪族、芳香族、環式脂肪族、芳香脂肪族または複素環式構造を有することができる。エポキシド基は、なかんずく、エーテル−またはエステル結合を介したグリシジル基として残りの分子と結合するか、または複素環式アミン、アミドまたはイミドのＮ−グリシジル誘導体である。この型のエポキシド化合物は、一般に既知であり、そして市販で入手可能である。
【００４７】
エポキシド化合物は、少なくとも二つのエポキシ基を含んでおり、特に式（ＩＩ）
【化２】
0004550999.tif 000002
［ここで、該基は、炭素−、酸素−、窒素−または硫黄原子に直接結合しており、式中、Ｒ11およびＲ13は各々水素を表し、Ｒ12は、水素原子またはメチル基を表し、そしてｎ＝０であるか、またはＲ11およびＲ13は、一緒になって、−ＣＨ2−ＣＨ2−または−ＣＨ2−ＣＨ2−ＣＨ2−を表し、Ｒ12は水素原子を表し、そしてｎ＝０または１である。］で表される基を含む。
【００４８】
エポキシド化合物の例は以下のものである。
Ｉ）分子中に少なくとも一つのカルボキシル基を有する化合物と、エピクロロヒドリンまたはグリセリンジクロロヒドリンを反応させることによって得られるグリシジル−およびβ−メチルグリシジルエステル。β−メチルエピクロロヒドリン。該反応は、好ましくは塩基の存在下で行われる。
【００４９】
分子中に少なくとも一つのカルボキシル基を有する化合物としては、脂肪族カルボン酸を使用することができる。このようなカルボン酸の例は、グルタル酸、アジピン酸、ピメリン酸、コルク酸、アゼライン酸、セバシン酸、または二量化もしくは三量化リノール酸、アクリル−およびメタクリル酸、カプロン−、カプリル−、ラウリン−、ミリスチン−、パルミチン−、ステアリン−およびペラルゴン酸、並びに有機亜鉛化合物に関して述べた酸である。
【００５０】
しかしながら、環式脂肪族カルボン酸、例えばシクロヘキサンカルボン酸、テトラヒドロフタル酸、４−メチルテトラヒドロフタル酸、ヘキサヒドロフタル酸または４−メチルヘキサヒドロフタル酸も使用することができる。
【００５１】
さらに、芳香族カルボン酸、例えば安息香酸、フタル酸、イソフタル酸、トリメリト酸またはピロメリト酸を使用することができる。
【００５２】
同様に、例えばトリメリト酸およびポリオール、例えばグリセリンまたは２，２−ビス−（４−ヒドロキシシクロヘキシル）−プロパンからなるカルボキシル末端付加物も使用することができる。
【００５３】
本発明の範囲内で使用できるその他のエポキシド化合物は、ＥＰ０５０６６１７に記載されている。
【００５４】
ＩＩ）少なくとも一つの遊離アルコール性ヒドロキシ基および／またはフェノール性ヒドロキシ基を有する化合物と、および適当に置換されたエピクロロヒドリンとを、アルカリ性条件下または酸性触媒の存在下で反応させ、そしてアルカリ処理することによって得られるグリシジル−または（β−メチルグリシジル）−エーテル。
【００５５】
この種のエーテルは、非環式アルコール、例えばエチレングリコール、ジエチレングリコールおよび高級ポリ−（オキシエチレン）−グリコール、プロパン−１，２−ジオール、またはポリ−（オキシプロピレン）−グリコール、プロパン−１，３−ジオール、ブタン−１，４−ジオール、ポリ−（オキシテトラメチレン）−グリコール、ペンタン−１，５−ジオール、ヘキサン−１，６−ジオール、ヘキサン−２，４，６−トリオール、グリセリン、１，１，１−トリメチロールプロパン、ビストリメチロールプロパン、ペンタエリトリット、ソルビット、並びにポリエピクロロヒドリン、ブタノール、アミルアルコール、ペンタノール、並びに単官能性アルコール、例えばイソオクタノール、２−エチルヘキサノール、イソデカノール、並びに炭素原子数７ないし９のアルカノール−および炭素原子数９ないし１１のアルカノール混合物から誘導される。
【００５６】
しかしながら、例えば環式脂肪族アルコール、例えば１，３−または１，４−ジヒドロキシシクロヘキサン、ビス−（４−ヒドロキシシクロヘキシル）−メタン、２，２−ビス−（４−ヒドロキシシクロヘキシル）−プロパンまたは１，１−ビス−（ヒドロキシメチル）−シクロヘキセ−３−エンからも誘導され得るか、または例えば、芳香族核、例えばＮ，Ｎ−ビス−（２−ヒドロキシエチル）−アニリンまたはｐ，ｐ’−ビス−（２−ヒドロキシエチルアミノ）−ジフェニルメタンを持ち得る。
【００５７】
該エポキシド化合物は、単核フェノール、例えばフェノール、レゾルシンまたはヒドロキノンからも誘導することができ、または多核フェノール、例えばビス−（４−ヒドロキシフェニル）−メタン、２，２−ビス−（４−ヒドロキシフェニル）−プロパン、２，２−ビス−（３，５−ジブロム−４−ヒドロキシフェニル）−プロパン、４，４’−ジヒドロキシジフェニルスルホンをベースとするものであり得、またはフェノールとホルムアルデヒドから酸性条件下で得られる縮合生成物、例えばフェノール−ノポラックに基づくものでもある。
【００５８】
その他の可能な末端エポキシドは、例えばグリシジル−１−ナフチルエーテル、グリシジル−２−フェニルフェニルエーテル、２−ビフェニルグリシジルエーテル、Ｎ−（２，３−エポキシプロピル）−フタルイミドおよび２，３−エポキシプロピル−４−メトキシフェニルエーテルである。
【００５９】
ＩＩＩ）エピクロロヒドリンと、少なくとも一つのアミノ水素原子を含むアミンとの反応生成物の脱水素塩素化によって得られる（Ｎ−グリシジル）−化合物。このようなアミンは、例えばアニリン、Ｎ−メチルアニリン、トルイジン、ｎ−ブチルアミン、ビス−（４−アミノフェニル）−メタン、ｍ−キシリレンジアミンまたはビス−（４−メチルアミノフェニル）−メタン、またはＮ，Ｎ，Ｏ−トリグリシジル−ｍ−アミノフェノールまたはＮ，Ｎ，Ｏ−トリグリシジル−ｐ−アミノフェノールである。
【００６０】
しかしながら、（Ｎ−グリシジル）−化合物としては、例えばエチレン尿素または１，３−プロピレン尿素のようなシクロアルキレン尿素のＮ，Ｎ’−ジ−、Ｎ，Ｎ’，Ｎ”−トリ−およびＮ，Ｎ’，Ｎ”，Ｎ’”−テトラグリシジル誘導体、およびヒダントインのＮ，Ｎ’−ジグリシジル誘導体、例えば５，５−ジメチルヒダントインまたはグリコールウリルおよびトリグリシジルイソシアヌレートも挙げられる。
【００６１】
ＩＶ）Ｓ−ジグリシジル化合物、例えば、ジチオール、例えばエタン−１，２−ジチオールまたはビス−（４−メルカプトメチルフェニル）−エーテルから誘導されるジ−Ｓ−グリシジル誘導体。
【００６２】
Ｖ）式中、Ｒ1およびＲ3は、一緒になって、−ＣＨ2−ＣＨ2−を表し、そしてｎは０を表す、式（ＩＩ）で表される基を有するエポキシド化合物は、ビス−（２，３−エポキシシクロペンチル）−エーテル、２，３−エポキシシクロペンチルグリシジルエーテルまたは１，２−ビス−（２，３−エポキシシクロペンチルオキシ）−エタンである。式中、Ｒ1およびＲ3は、一緒になって、−ＣＨ2−ＣＨ2−を表し、そしてｎは１を表す、式（ＩＩ）で表される基を有するエポキシド化合物は、例えば３，４−エポキシ−６−メチルシクロヘキサンカルボン酸−（３’，４’−エポキシ−６’−メチル−シクロヘキシル）−メチルエステルである。
【００６３】
適してた末端エポキシドは、例えば次のものである：
ａ）液状ビスフェノール−Ａ−ジグリシジルエーテル、例えばアラルダイトRＧＹ２４０、アラルダイトRＧＹ２５０、アラルダイトRＧＹ２６０、アラルダイトRＧＹ２６６、アラルダイトRＧＹ２６００、アラルダイトRＭＹ７９０、
ｂ）固形ビスフェノール−Ａ−ジグリシジルエーテル、例えばアラルダイトRＧＴ６０７１、アラルダイトRＧＴ７０７１、アラルダイトRＧＴ７０７２、アラルダイトRＧＴ６０６３、アラルダイトRＧＴ７２０３、アラルダイトRＧＴ６０６４、アラルダイトRＧＴ７３０４、アラルダイトRＧＴ７００４、アラルダイトRＧＴ６０８４、アラルダイトRＧＴ１９９９、アラルダイトRＧＴ７０７７、アラルダイトRＧＴ６０９７、アラルダイトRＧＴ７０９７、アラルダイトRＧＴ７００８、アラルダイトRＧＴ６０９９、アラルダイトRＧＴ６６０８、アラルダイトRＧＴ６６０９、アラルダイトRＧＴ６６１０、
ｃ）液状ビスフェノール−Ｆ−ジグリシジルエーテル、例えばアラルダイトRＧＹ２８１、アラルダイトRＰＹ３０２、アラルダイトRＰＹ３０６、
ｄ）テトラフェニルエタンの固形ポリグリシジルエーテル、例えばＣＧエポキシレジンR０１６３、
ｅ）フェノールホルムアルデヒドノボラックの固形および液状ポリグリシジルエーテル、例えばＥＰＮ１１３８、ＥＰＮ１１３９、ＧＹ１１８０、ＰＴ３０７、
ｆ）ｏ−クレゾールホルムアルデヒドノボラックの固形および液状ポリグリシジルエーテル、例えばＥＣＮ１２３５、ＥＣＮ１２７３、ＥＣＮ１２８０、ＥＣＮ１２９９、
ｇ）アルコールの液状グリシジルエーテル、例えばシェルRグリシジルエーテル１６２、アラルダイトRＤＹ０３９０、アラルダイトRＤＹ０３９１、
ｈ）カルボン酸の液状グリシジルエーテル、例えばシェルRカルデュラＥテレフタル酸エステル、トリメリト酸エステル、アラルダイトRＰＹ２８４、
ｉ）固形複素環式エポキシド樹脂（トリグリシジルイソシアヌレート）、例えばアラルダイトRＰＴ８１０、
ｊ）液状環式脂肪族エポキシド樹脂、例えばアラルダイトRＣＹ１７９、
ｋ）ｐ−アミノフェノールの液状Ｎ，Ｎ，Ｏ−トリグリシジルエーテル、例えばアラルダイトRＭＹ０５１０、
ｌ）テトラグリシジル−４−４’−メチレンベンズアミンまたはＮ，Ｎ，Ｎ’，Ｎ’−テトラグリシジルジアミノフェニルメタン、例えばアラルダイトRＭＹ７２０、アラルダイトRＭＹ７２１。
【００６４】
二つの官能基を有するエポキシド化合物を使用するのが好ましいことが見出された。しかしながら、三つ以上の官能基を有するエポキシド化合物も原理的には使用することができる。
【００６５】
芳香族構造、例えばフェニル基を有するジグリシジル化合物が主に使用される。
【００６６】
場合により、異なる構造のエポキシド化合物の混合物も使用することができる。
【００６７】
多官能性エポキシド化合物としては、ビスフェノール、例えば２，２−ビス−（４−ヒドロキシフェニル）−プロパン（ビスフェノールＡ）、ビス−（４−ヒドロキシフェニル）−メタン、またはビス−（オルト／パラ−ヒドロキシフェニル）−メタンの混合物（ビスフェノールＦ）をベースとするジグリシジルエーテルが特に好ましい。
【００６８】
多官能性エポキシド化合物ｂ）は、ポリマーに基づいて、０．０１〜１０重量％の量で、特に好ましくは０．１重量％〜５重量％の量で使用される。
【００６９】
イミダゾリジノンは、ポリマーに基づいて、０．０１〜０．５重量％の量で、特に好ましくは０．０５重量％〜０．５重量％の量で使用される。
【００７０】
加工温度で殆ど流動しないイミダゾリジノンが好ましい。
【００７１】
好ましくは、前記イミダゾリジノン化合物は、次式（Ｉ）
【化３】
0004550999.tif 000003
［式中、
Ｒ1およびＲ3は、互いに独立して、Ｈ、炭素原子数１ないし１８のアルキル基、非置換または、炭素原子数１ないし１２のアルキル基、炭素原子数１ないし１２のアルコキシ基もしくはハロゲン原子で置換されたフェニル基または炭素原子数７ないし９のフェニルアルキル基を表し、
Ｒ2は、ＯまたはＳを表し、
Ｒ4、Ｒ5、Ｒ6およびＲ7は、互いに独立して、Ｈ、炭素原子数１ないし１８のアルキル基、非置換または、炭素原子数１ないし１２のアルキル基、炭素原子数１ないし１２のアルコキシ基もしくはハロゲン原子で置換されたフェニル基、炭素原子数７ないし９のフェニルアルキル基、ＣＯＯＲ8またはＣ（Ｏ）Ｒ8を表し、そして
Ｒ8は、Ｈ、炭素原子数１ないし１８のアルキル基、ベンジル基またはフェニル基を表す。］で表される化合物である。
【００７２】
ハロゲン原子は、フッ素、塩素、臭素またはヨウ素である。
【００７３】
炭素原子数１ないし１８のアルキル基は、直鎖状または分岐しており、例えばメチル基、エチル基、ｎ−プロピル基、イソプロピル基、ｎ−ブチル基、第三ブチル基、ペンチル基、ヘキシル基、ヘプチル基、オクチル基、デシル基、ドデシル基またはオクタデシル基である。
【００７４】
炭素原子数１ないし１２のアルコキシ基は、例えばメトキシ基、エトキシ基、ブトキシ基、ヘキシルオキシ基、ヘプチルオキシ基、オクチルオキシ基またはドデシルオキシ基である。
【００７５】
炭素原子数７ないし９のフェニルアルキル基は、好ましくはベンジル基である。
【００７６】
アルキル、アルコキシまたはハロゲン置換されたフェニル基またはフェニルアルキル基は、例えばトリル基、キシリル基、第三ブチルフェニル基、メトキシフェニル基、エトキシフェニル基、クロロフェニル基またはジクロロフェニル基または相当する置換ベンジル誘導体であることができる。
【００７７】
式（Ｉ）で表される化合物は、様々な置換により異なる立体異性体として表されることができる。本発明の範囲内には全ての立体異性体が含まれる。
【００７８】
特に好ましくは、
Ｒ1およびＲ3は、互いに独立して、Ｈ、炭素原子数１ないし１８のアルキル基、フェニル基または炭素原子数７ないし９のフェニルアルキル基を表し、
Ｒ2は、ＯまたはＳを表し、
Ｒ4、Ｒ5、Ｒ6およびＲ7は、互いに独立して、Ｈ、炭素原子数１ないし１８のアルキル基、フェニル基、炭素原子数７ないし９のフェニルアルキル基またはＣＯＯＲ8を表し、そして
Ｒ8は、Ｈ、炭素原子数１ないし４のアルキル基またはベンジル基を表す、式（Ｉ）で表される化合物である。
【００７９】
最も好ましくは、式中、
Ｒ1およびＲ3は、互いに独立して、Ｈ、炭素原子数１ないし４のアルキル基、フェニル基または炭素原子数７ないし９のフェニルアルキル基を表し、
Ｒ2はＯを表し、
Ｒ4、Ｒ5、Ｒ6およびＲ7は、互いに独立して、Ｈ、炭素原子数１ないし４のアルキル基、フェニル基、炭素原子数７ないし９のフェニルアルキル基またはＣＯＯＲ8を表し、そして
Ｒ8は、炭素原子数１ないし４のアルキル基またはベンジル基を表す、式（Ｉ）で表される化合物である。
【００８０】
本組成物、特にポリオレフィンを含有している組成物は、さらに安定剤および添加剤を含むことができる。例を以下に示す。
【００８１】
１．  酸化防止剤
１．１．  アルキル化モノフェノール、例えば、
２，６−ジ−第三ブチル−４−メチルフェノール、
２−ブチル−４，６−ジメチルフェノール、
２，６−ジ−第三ブチル−４−エチルフェノール、
２，６−ジ−第三ブチル−４−ｎ−ブチルフェノール、
２，６−ジ−第三ブチル−４−イソブチルフェノール、
２，６−ジシクロペンチル−４−メチルフェノール、
２−（α−メチルシクロヘキシル）−４，６−ジメチルフェノール、
２，６−ジオクタデシル−４−メチルフェノール、
２，４，６−トリシクロヘキシルフェノール、
２，６−ジ−第三ブチル−４−メトキシメチルフェノール、
線状または側鎖において分岐したノニルフェノール、例えば、
２，６−ジ−ノニル−４−メチルフェノール、
２，４−ジメチル−６−（１’−メチル −ウンデシ−１’−イル）−フェノール、
２，４−ジメチル−６−（１’−メチル −ヘプタデシ−１’−イル）−フェノール、
２，４−ジメチル−６−（１’−メチル −トリデシ−１’−イル）フェノールおよびそれらの混合物。
【００８２】
１．２．  アルキルチオメチルフェノール、例えば、
２，４−ジオクチルチオメチル−６−第三ブチルフェノール、
２，４−ジオクチルチオメチル−６−メチルフェノール、
２，４−ジオクチルチオメチル−６−エチルフェノール、
２，６−ジ−ドデシルチオメチル−４−ノニルフェノール。
【００８３】
１．３．  ヒドロキノンおよびアルキル化ヒドロキノン、例えば、
２，６−ジ−第三ブチル−４−メトキシフェノール、
２，５−ジ−第三ブチルヒドロキノン、
２，５−ジ−第三アミルヒドロキノン、
２，６−ジフェニル−４−オクタデシルオキシフェノール、
２，６−ジ−第三ブチルヒドロキノン、
２，５−ジ−第三ブチル−４−ヒドロキシアニソール、
３，５−ジ−第三ブチル−４−ヒドロキシアニソール、
３，５−ジ−第三ブチル−４−ヒドロキシフェニル−ステアレート、
ビス（３，５−ジ−第三ブチル−４−ヒドロキシフェニル）アジペート。
【００８４】
１．４．  トコフェロール、例えば、
α−トコフェロール、β−トコフェロール、γ−トコフェロール、
δ−トコフェロールおよびそれらの混合物（ビタミンＥ）。
【００８５】
１．５．  ヒドロキシル化チオジフェニルエーテル、例えば、
２，２’−チオビス（６−第三ブチル−４−メチルフェノール）、
２，２’−チオビス（４−オクチルフェノール）、
４，４’−チオビス（６−第三ブチル−３−メチルフェノール）、
４，４’−チオビス（６−第三ブチル−２−メチルフェノール）、
４，４’−チオビス（３，６−ジ−第二アミルフェノール）、
４，４’−ビス（２，６−ジメチル−４−ヒドロキシフェニル）−ジスルフィド。
【００８６】
１．６．  アルキリデンビスフェノール、例えば、
２，２’−メチレン−ビス（６−第三ブチル−４−メチルフェノール）、
２，２’−メチレン−ビス（６−第三ブチル−４−エチルフェノール）、
２，２’−メチレン−ビス［４−メチル−６−（α−メチルシクロヘキシル）−フェノール］、
２，２’−メチレン−ビス（４−メチル−６−シクロヘキシルフェノール）、
２，２’−メチレン−ビス（６−ノニル−４−メチルフェノール）、
２，２’−メチレン−ビス（４，６−ジ−第三ブチルフェノール）、
２，２’−エチリデン−ビス（４，６−ジ−第三ブチルフェノール）、
２，２’−エチリデン−ビス（６−第三ブチル−４−イソブチルフェノール）、２，２’−メチレン−ビス［６−（α−メチルベンジル）−４−ノニルフェノール］、
２，２’−メチレン−ビス［６−（α，α−ジメチルベンジル）−４−ノニルフェノール］、
４，４’−メチレン−ビス（２，６−ジ−第三ブチルフェノール）、
４，４’−メチレン−ビス（６−第三ブチル−２−メチルフェノール）、
１，１−ビス（５−第三ブチル−４−ヒドロキシ−２−メチルフェニル）−ブタン、
２，６−ビス（３−第三ブチル−５−メチル−２−ヒドロキシベンジル）−４−メチルフェノール、
１，１，３−トリス（５−第三ブチル−４−ヒドロキシ−２−メチルフェニル）−ブタン、
１，１−ビス（５−第三ブチル−４−ヒドロキシ−２−メチル−フェニル）−３−ｎ−ドデシルメルカプトブタン、
エチレングリコール−ビス［３，３−ビス（３’−第三ブチル−４’−ヒドロキシフェニル）ブチレート］、
ビス（３−第三ブチル−４−ヒドロキシ−５−メチルフェニル）−ジシクロペンタジエン、
ビス［２−（３’−第三ブチル−２’−ヒドロキシ−５’−メチル−ベンジル）−６−第三ブチル−４−メチル−フェニル］−テレフタレート、
１，１−ビス（３，５−ジメチル−２−ヒドロキシフェニル）−ブタン、
２，２−ビス（３，５−ジ−第三ブチル−４−ヒドロキシフェニル）−プロパン、
２，２−ビス（５−第三ブチル−４−ヒドロキシ−２−メチルフェニル）−４−ｎ−ドデシルメルカプト−ブタン、
１，１，５，５−テトラ（５−第三ブチル−４−ヒドロキシ−２−メチルフェニル）−ペンタン。
【００８７】
１．７．  Ｏ−、Ｎ−およびＳ−ベンジル化合物、例えば、
３，５，３’，５’−テトラ−第三ブチル−４，４’−ジヒドロキシジベンジル−エーテル、
オクタデシル−４−ヒドロキシ−３，５−ジメチルベンジル−メルカプトアセテート、
トリデシル−４−ヒドロキシ−３，５−ジ−第三ブチルベンジル−メルカプトアセテート、
トリス（３，５−ジ−第三ブチル−４−ヒドロキシベンジル）−アミン、
ビス（４−第三ブチル−３−ヒドロキシ−２，６−ジメチルベンジル）−ジチオテレフタレート、
ビス（３，５−ジ−第三ブチル−４−ヒドロキシベンジル）−スルフィド、
イソオクチル−３，５−ジ−第三ブチル−４−ヒドロキシベンジル−メルカプトアセテート。
【００８８】
１．８．  ヒドロキシベンジル化マロネート、例えば、
ジオクタデシル−２，２−ビス（３，５−ジ−第三ブチル−２−ヒドロキシベンジル）−マロネート、
ジオクタデシル−２−（３−第三ブチル−４−ヒドロキシ−５−メチルベンジル）−マロネート、
ジドデシルメルカプトエチル−２，２−ビス（３，５−ジ−第三ブチル−４−ヒドロキシベンジル）−マロネート、
ジ−［４−（１，１，３，３−テトラメチルブチル）フェニル］−２，２−ビス（３，５−ジ−第三ブチル−４−ヒドロキシベンジル）−マロネート。
【００８９】
１．９．  芳香族ヒドロキシベンジル化合物、例えば、
１，３，５−トリス（３，５−ジ−第三ブチル−４−ヒドロキシベンジル）−２，４，６−トリメチルベンゼン、
１，４−ビス（３，５−ジ−第三ブチル−４−ヒドロキシベンジル）−２，３，５，６−テトラメチルベンゼン、
２，４，６−トリス（３，５−ジ−第三ブチル−４−ヒドロキシベンジル）−フェノール。
【００９０】
１．１０．  トリアジン化合物、例えば、
２，４−ビス（オクチルメルカプト）−６−（３，５−ジ−第三ブチル−４−ヒドロキシアニリノ）−１，３，５−トリアジン、
２−オクチルメルカプト−４，６−ビス（３，５−ジ−第三ブチル−４−ヒドロキシアニリノ）−１，３，５−トリアジン、
２−オクチルメルカプト−４，６−ビス（３，５−ジ−第三ブチル−４−ヒドロキシフェノキシ）−１，３，５−トリアジン、
２，４，６−トリス（３，５−ジ−第三ブチル−４−ヒドロキシフェノキシ）−１，２，３−トリアジン、
１，３，５−トリス（３，５−ジ−第三ブチル−４−ヒドロキシベンジル）−イソシアヌレート、
１，３，５−トリス（４−第三ブチル−３−ヒドロキシ−２，６−ジメチルベンジル）−イソシアヌレート、
２，４，６−トリス（３，５−ジ−第三ブチル−４−ヒドロキシフェニルエチル）−１，３，５−トリアジン、
１，３，５−トリス（３，５−ジ−第三ブチル−４−ヒドロキシフェニルプロピオニル）−ヘキサヒドロ−１，３，５−トリアジン、
１，３，５−トリス（３，５−ジシクロヘキシル−４−ヒドロキシベンジル）−イソシアヌレート。
【００９１】
１．１１．  ベンジルホスホネート、例えば、
ジメチル−２，５−ジ−第三ブチル−４−ヒドロキシベンジルホスホネート、
ジエチル−３，５−ジ−第三ブチル−４−ヒドロキシベンジルホスホネート、
ジオクタデシル−３，５−ジ−第三ブチル−４−ヒドロキシベンジルホスホネート、
ジオクタデシル−５−第三ブチル−４−ヒドロキシ−３−メチルベンジルホスホネート、
３，５−ジ−第三ブチル−４−ヒドロキシベンジル−ホスホン酸のモノエチルエステルのカルシウム塩。
【００９２】
１．１２．  アシルアミノフェノール、例えば、
４−ヒドロキシ−ラウラニリド、
４−ヒドロキシ−ステアラニリド、
Ｎ−（３，５−ジ−第三ブチル−４−ヒドロキシフェニル）−カルバミン酸オクチルエステル。
【００９３】
１．１３．  β−（３，５−ジ−第三ブチル−４−ヒドロキシフェニル）プロピオン酸のエステルであって一価または多価アルコールとのもの、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、トリエチレングリコール、ペンタエリトリトール、
トリス（ヒドロキシエチル）−イソシアヌレート、
Ｎ，Ｎ’−ビス（ヒドロキシエチル）−オキサル酸アミド、
３−チアウンデカノール、３−チアペンタデカノール、
トリメチルヘキサンジオール、トリメチロールプロパン、
４−ヒドロキシメチル−１−ホスファ−２，６，７−トリオキサビシクロ［２．２．２］−オクタン。
【００９４】
１．１４．  β−（５−第三ブチル−４−ヒドロキシ−３−メチルフェニル）プロピオン酸のエステルであって一価または多価アルコールとのもの、
アルコール例、メタノール、エタノール、ｎ−オクタノール、
ｉ−オクタノール、オクタデカノール、１，６−ヘキサンジオール、
１，９−ノナンジオール、エチレングリコール、１，２−プロパンジオール、
ネオペンチルグリコール、チオジエチレングリコール、ジエチレングリコール、トリエチレングリコール、ペンタエリトリトール、
トリス（ヒドロキシエチル）−イソシアヌレート、
Ｎ，Ｎ’−ビス（ヒドロキシエチル）−オキサル酸アミド、
３−チアウンデカノール、３−チアペンタデカノール、
トリメチルヘキサンジオール、トリメチロールプロパン、
４−ヒドロキシメチル−１−ホスファ−２，６，７−トリオキサビシクロ［２．２．２］−オクタン。
【００９５】
１．１５．  β−（３，５−ジシクロヘキシル−４−ヒドロキシフェニル）プロピオン酸のエステルであって以下の一価または多価アルコールとのもの、
アルコール例、メタノール、エタノール、オクタノール、
オクタデカノール、１，６−ヘキサンジオール、
１，９−ノナンジオール、エチレングリコール、１，２−プロパンジオール、
ネオペンチルグリコール、チオジエチレングリコール、ジエチレングリコール、トリエチレングリコール、ペンタエリトリトール、
トリス（ヒドロキシエチル）−イソシアヌレート、
Ｎ，Ｎ’−ビス（ヒドロキシエチル）−オキサル酸アミド、
３−チアウンデカノール、３−チアペンタデカノール、
トリメチルヘキサンジオール、トリメチロールプロパン、
４−ヒドロキシメチル−１−ホスファ−２，６，７−トリオキサビシクロ［２．２．２］−オクタン。
【００９６】
１．１６．  ３，５−ジ−第三ブチル−４−ヒドロキシフェニル酢酸のエステルであって以下の一価または多価アルコールとのもの、
アルコール例、メタノール、エタノール、オクタノール、
オクタデカノール、１，６−ヘキサンジオール、
１，９−ノナンジオール、エチレングリコール、１，２−プロパンジオール、
ネオペンチルグリコール、チオジエチレングリコール、ジエチレングリコール、トリエチレングリコール、ペンタエリトリトール、
トリス（ヒドロキシエチル）−イソシアヌレート、
Ｎ，Ｎ’−ビス（ヒドロキシエチル）−オキサル酸アミド、
３−チアウンデカノール、３−チアペンタデカノール、
トリメチルヘキサンジオール、トリメチロールプロパン、
４−ヒドロキシメチル−１−ホスファ−２，６，７−トリオキサビシクロ［２．２．２］−オクタン。
【００９７】
１．１７．  β−（３，５−ジ−第三ブチル−４−ヒドロキシフェニル）−プロピオン酸のアミド、例えば、
Ｎ，Ｎ’−ビス（３，５−ジ−第三ブチル−４−ヒドロキシフェニルプロピオニル）−ヘキサメチレンジアミド、
Ｎ，Ｎ’−ビス（３，５−ジ−第三ブチル−４−ヒドロキシフェニルプロピオニル）−トリメチレンジアミド、
Ｎ，Ｎ’−ビス（３，５−ジ−第三ブチル−４−ヒドロキシフェニルプロピオニル）−ヒドラジド、
Ｎ，Ｎ’−ビス［２−（３−［３，５−ジ−第三ブチル−４−ヒドロキシフェニル］プロピオニルオキシ）エチル］オキサミド（ユニロイヤルによって供給されるナウガードRＸＬ−１）。
【００９８】
１．１８．  アスコルビン酸（ビタミンＣ）
【００９９】
１．１９．  アミン酸化防止剤、例えば、
Ｎ，Ｎ’−ジ−イソプロピル−ｐ−フェニレンジアミン、
Ｎ，Ｎ’−ジ−第二ブチル−ｐ−フェニレンジアミン、
Ｎ，Ｎ’−ビス（１，４−ジメチル−ペンチル）−ｐ−フェニレンジアミン、
Ｎ，Ｎ’−ビス（１−エチル−３−メチル−ペンチル）−ｐ−フェニレンジアミン、
Ｎ，Ｎ’−ビス（１−メチル−ヘプチル）−ｐ−フェニレンジアミン、
Ｎ，Ｎ’−ジシクロヘキシル−ｐ−フェニレンジアミン、
Ｎ，Ｎ’−ジフェニル−ｐ−フェニレンジアミン、
Ｎ，Ｎ’−ジ−（２−ナフチル）−ｐ−フェニレンジアミン、
Ｎ−イソプロピル−Ｎ’−フェニル−ｐ−フェニレンジアミン、
Ｎ−（１，３−ジメチル−ブチル）−Ｎ’−フェニル−ｐ−フェニレンジアミン、
Ｎ−（１−メチル−ヘプチル）−Ｎ’−フェニル−ｐ−フェニレンジアミン、
Ｎ−シクロヘキシル−Ｎ’−フェニル−ｐ−フェニレンジアミン、
４−（ｐ−トルエン−スルホンアミド）−ジフェニルアミン、
Ｎ，Ｎ’−ジメチル−Ｎ，Ｎ’−ジ−第二ブチル−ｐ−フェニレンジアミン、
ジフェニルアミン、Ｎ−アリルジフェニルアミン、
４−イソプロポキシ−ジフェニルアミン、
Ｎ−フェニル−１−ナフチルアミン、
Ｎ−（４−第三オクチルフェニル）−１−ナフチルアミン、
Ｎ−フェニル−２−ナフチルアミン、
オクチル化ジフェニルアミン、例えば
ｐ，ｐ’−ジ−第三オクチルジフェニルアミン、
４−ｎ−ブチルアミノフェノール、
４−ブチリルアミノ−フェノール、
４−ノナノイルアミノ−フェノール、
４−ドデカノイルアミノ−フェノール、
４−オクタデカノイルアミノ−フェノール、
ジ−（４−メトキシフェニル）−アミン、
２，６−ジ−第三ブチル−４−ジメチルアミノ−メチル−フェノール、
２，４’−ジアミノ−ジフェニルメタン、
４，４’−ジアミノ−ジフェニルメタン、
Ｎ，Ｎ，Ｎ’，Ｎ’−テトラメチル−４，４’−ジアミノ−ジフェニルメタン、１，２−ジ−［（２−メチル−フェニル）−アミノ］−エタン、
１，２−ジ−（フェニルアミノ）−プロパン、
（ｏ−トルイル）ビグアニド、
ジ−［４−（１’，３’−ジメチル−ブチル）−フェニル］アミン、
第三オクチル化Ｎ−フェニル−１−ナフチルアミン、
モノ−およびジアルキル化第三ブチル／第三オクチルジフェニルアミンの混合物、
モノ−およびジアルキル化ノニルジフェニルアミンの混合物、
モノ−およびジアルキル化ドデシルジフェニルアミンの混合物、
モノ−およびジアルキル化イソプロピル／イソヘキシルジフェニルアミンの混合物、
モノ−およびジアルキル化第三ブチルジフェニルアミンの混合物、
２，３−ジヒドロ−３，３−ジメチル−４Ｈ−１，４−ベンゾチアジン、
フェノチアジン、
モノ−およびジアルキル化第三ブチル／第三オクチル−フェノチアジンの混合物、
モノ−およびジアルキル化第三オクチル−フェノチアジンの混合物、
Ｎ−アリルフェノチアジン、
Ｎ，Ｎ，Ｎ’，Ｎ’−テトラフェニル−１，４−ジアミノブテ−２−エン、
Ｎ，Ｎ−ビス−（２，２，６，６−テトラメチル−ピペリジニ−４−イル）ヘキサメチレンジアミン、
ビス−（２，２，６，６−テトラメチルピペリジニ−４−イル）−セバケート、
２，２，６，６−テトラメチルピペリジノ−４−オン、
２，２，６，６−テトラメチルピペリジノ−４−オール。
【０１００】
２．  ＵＶ吸収剤および光安定剤
２．１．  ２−（２’−ヒドロキシフェニル）ベンゾトリアゾール、例えば、２−（２’−ヒドロキシ−５’−メチルフェニル）−ベンゾトリアゾール、
２−（３’，５’−ジ−第三ブチル−２’−ヒドロキシフェニル）−ベンゾトリアゾール、
２−（５’−第三ブチル−２’−ヒドロキシフェニル）−ベンゾトリアゾール、
２−（２’−ヒドロキシ−５’−（１，１，３，３−テトラメチルブチル）フェニル）−ベンゾトリアゾール、
２−（３’，５’−ジ−第三ブチル−２’−ヒドロキシフェニル）−５−クロロ−ベンゾトリアゾール、
２−（３’−第三ブチル−２’−ヒドロキシ−５’−メチルフェニル）−５−クロロ−ベンゾトリアゾール、
２−（３’−第二ブチル−５’−第三ブチル−２’−ヒドロキシフェニル）−ベンゾトリアゾール、
２−（２’−ヒドロキシ−４’−オクチルオキシフェニル）−ベンゾトリアゾール、
２−（３’，５’−ジ−第三アミル−２’−ヒドロキシフェニル）−ベンゾトリアゾール、
２−（３’，５’−ビス（α，α−ジメチルベンジル）−２’−ヒドロキシフェニル）−ベンゾトリアゾール、
２−（３’−第三ブチル−２’−ヒドロキシ−５’−（２−オクチルオキシカルボニルエチル）フェニル）−５−クロロ−ベンゾトリアゾール、
２−（３’−第三ブチル−５’−［２−（２−エチルヘキシルオキシ）−カルボニルエチル］−２’−ヒドロキシフェニル）−５−クロロ−ベンゾトリアゾール、
２−（３’−第三ブチル−２’−ヒドロキシ−５’−（２−メトキシカルボニルエチル）フェニル）−５−クロロ−ベンゾトリアゾール、
２−（３’−第三ブチル−２’−ヒドロキシ−５’−（２−メトキシカルボニルエチル）フェニル）−ベンゾトリアゾール、
２−（３’−第三ブチル−２’−ヒドロキシ−５’−（２−オクチルオキシカルボニルエチル）−フェニル）−ベンゾトリアゾール、
２−（３’−第三ブチル−５’−［２−（２−エチルヘキシルオキシ）カルボニルエチル］−２’−ヒドロキシフェニル）−ベンゾトリアゾール、
２−（３’−ドデシル−２’−ヒドロキシ−５’−メチルフェニル）−ベンゾトリアゾール、
２−（３’−第三ブチル−２’−ヒドロキシ−５’−（２−イソオクチルオキシカルボニルエチル）フェニル）−ベンゾトリアゾール、
２，２’−メチレン−ビス［４−（１，１，３，３−テトラメチルブチル）−６−ベンゾトリアゾリ−２−イル−フェノール］、
２−［３’−第三ブチル−５’−（２−メトキシカルボニルエチル）−２’−ヒドロキシ−フェニル］−ベンゾトリアゾールとポリエチレングリコール３００とのエステル交換生成物、
次式［Ｒ−ＣＨ2ＣＨ2−ＣＯＯ−ＣＨ2ＣＨ2−］2−［式中、Ｒは３’−第三ブチル−４’−ヒドロキシ−５’−２Ｈ−ベンゾトリアゾリ−２−イルフェニル基を表す。］で表されるもの、
２−［２’−ヒドロキシ−３’−（α、α−ジメチルベンジル）−５’−（１，１，３，３−テトラメチルブチル）−フェニル］−ベンゾトリアゾール。
【０１０１】
２．２．  ２−ヒドロキシベンゾフェノン、例えば、
４−ヒドロキシ−、４−メトキシ−、４−オクトキシ−、４−デシルオキシ−、４−ドデシルオキシ−、４−ベンジルオキシ−、４，２’，４’−トリヒドロキシ−および２’−ヒドロキシ−４，４’−ジメトキシ誘導体。
【０１０２】
２．３．  置換および未置換安息香酸のエステル、例えば、
４−第三ブチル−フェニルサリチレート、フェニルサリチレート、
オクチルフェニル−サリチレート、ジベンゾイルレゾルシノール、
ビス（４−第三ブチルベンゾイル）−レゾルシノール、
ベンゾイルレゾルシノール、
３，５−ジ−第三ブチル−４−ヒドロキシ安息香酸−２，４−ジ−第三ブチルフェニルエステル、
３，５−ジ−第三ブチル−４−ヒドロキシ安息香酸ヘキサデシルエステル、
３，５−ジ−第三ブチル−４−ヒドロキシ安息香酸−オクタデシルエステル、
３，５−ジ−第三ブチル−４−ヒドロキシ安息香酸−２−メチル−４，６−ジ−第三ブチルフェニルエステル。
【０１０３】
２．４．  アクリレート、例えば、
α−シアノ−β，β−ジフェニルアクリル酸エチルエステルまたはイソオクチルエステル、
α−カルボメトキシ−コハク酸メチルエステル、
α−シアノ−β−メチル−ｐ−メトキシ−桂皮酸メチルエステルまたはブチルエステル、
α−カルボメトキシ−ｐ−メトキシ−桂皮酸メチルエステル、
Ｎ−（β−カルボメトキシ−β−シアノビニル）−２−メチル−インドリン。
【０１０４】
２．５．  ニッケル化合物、例えば、
２，２’−チオ−ビス［４−（１，１，３，３−テトラメチルブチル）−フェノール］のニッケル錯体、例えば１：１または１：２錯体であって、ｎ−ブチルアミン、トリエタノールアミンまたはＮ−シクロヘキシル−ジエタノールアミンのようなさらなる配位子を所望により伴うもの、
ニッケルジブチルジチオカルバメート、
４−ヒドロキシ−３，５−ジ−第三ブチルベンジルホスホン酸−モノアルキルエステル、例えばメチルまたはエチルエステルのニッケル塩、
ケトキシムのニッケル錯体、例えば２−ヒドロキシ−４−メチル−フェニル−ウンデシルケトキシム、
１−フェニル−４−ラウロイル−５−ヒドロキシ−ピラゾールのニッケル錯体であって、さらなる配位子を所望により伴うもの。
【０１０５】
２．６．  立体障害アミン、例えば、
ビス（２，２，６，６−テトラメチル−ピペリジニ−４−イル）−セバケート、ビス（２，２，６，６−テトラメチル−ピペリジニ−４−イル）−スクシネート、
ビス（１，２，２，６，６−ペンタメチルピペリジニ−４−イル）−セバケート、
ビス（１−オクチルオキシ−２，２，６，６−テトラメチルピペリジニ−４−イル）−セバケート、
ｎ−ブチル−３，５−ジ−第三ブチル−４−ヒドロキシベンジル−マロン酸−ビス（１，２，２，６，６−ペンタメチルピペリジル）−エステル、
１−ヒドロキシエチル−２，２，６，６−テトラメチル−４−ヒドロキシピペリジンおよびコハク酸の縮合生成物、
Ｎ，Ｎ’−ビス（２，２，６，６−テトラメチル−４−ピペリジル）−ヘキサメチレンジアミンおよび４−第三オクチルアミノ−２，６−ジクロロ−１，３，５−トリアジンの線状または環式縮合生成物、
トリス（２，２，６，６−テトラメチル−４−ピペリジル）−ニトリロトリアセテート、
テトラキス（２，２，６，６−テトラメチル−４−ピペリジル）−１，２，３，４−ブタンテトラオエート、
１，１’−（１，２−エタンジイル）−ビス（３，３，５，５−テトラメチル−ピペラジノン）、
４−ベンゾイル−２，２，６，６−テトラメチルピペリジン、
４−ステアリルオキシ−２，２，６，６−テトラメチルピペリジン、
ビス（１，２，２，６，６−ペンタメチルピペリジル）−２−ｎ−ブチル−２−（２−ヒドロキシ−３，５−ジ−第三ブチルベンジル）−マロネート、
３−ｎ−オクチル−７，７，９，９−テトラメチル−１，３，８−トリアザスピロ［４．５］デカン−２，４−ジオン、
ビス（１−オクチルオキシ−２，２，６，６−テトラメチルピペリジル）−セバケート、
ビス（１−オクチルオキシ−２，２，６，６−テトラメチルピペリジル）−スクシネート、
Ｎ，Ｎ’−ビス（２，２，６，６−テトラメチル−４−ピペリジル）−ヘキサメチレンジアミンおよび４−モルホリノ−２，６−ジクロロ−１，３，５−トリアジンの線状または環式縮合生成物、
２−クロロ−４，６−ジ−（４−ｎ−ブチルアミノ−２，２，６，６−テトラメチルピペリジル）−１，３，５−トリアジンおよび１，２−ビス（３−アミノプロピルアミノ）エタンの縮合生成物、
２−クロロ−４，６−ジ−（４−ｎ−ブチルアミノ−１，２，２，６，６−ペンタメチルピペリジル）−１，３，５−トリアジンおよび１，２−ビス（３−アミノプロピルアミノ）−エタンの縮合生成物、
８−アセチル−３−ドデシル−７，７，９，９−テトラメチル−１，３，８−トリアザスピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）−ピロリジン−２，５−ジオン、
４−ヘキサデシルオキシ−および４−ステアリルオキシ−２，２，６，６−テトラメチルピペリジンの混合物、
Ｎ，Ｎ’−ビス（２，２，６，６−テトラメチル−４−ピペリジル）−ヘキサメチレンジアミンおよび４−シクロヘキシルアミノ−２，６−ジクロロ−１，３，５−トリアジンの縮合生成物、
１，２−ビス（３−アミノプロピルアミノ）−エタンおよび２，４，６−トリクロロ−１，３，５−トリアジン並びに４−ブチルアミノ−２，２，６，６−テトラメチル−ピペリジンの縮合生成物（ＣＡＳ・Ｒｅｇ．Ｎｏ．［１３６５０４−９６−６］）、
Ｎ−（２，２，６，６−テトラメチル−４−ピペリジル）−ｎ−ドデシルスクシンイミド、
Ｎ−（１，２，２，６，６−ペンタメチル−４−ピペリジル）−ｎ−ドデシルスクシンイミド、
２−ウンデシル−７，７，９，９−テトラメチル−１−オキサ−３，８−ジアザ−４−オキソ−スピロ［４．５］デカン、
７，７，９，９−テトラメチル−２−シクロウンデシル−１−オキサ−３，８−ジアザ−４−オキソスピロ［４．５］デカンおよびエピクロロヒドリンの反応生成物
１，１−ビス（１，２，２，６，６−ペンタメチル−４−ピペリジルオキシカルボニル）−２−（４−メトキシフェニル）−エタン
Ｎ，Ｎ’−ビス−ホルミル−Ｎ，Ｎ’−ビス（２，２，６，６−テトラメチル−４−ピペリジル）−ヘキサメチレンジアミン、
４−メトキシ−メチレン−マロン酸と１，２，２，６，６−ペンタメチル−４−ヒドロキシ−ピペリジンとのジエステル、
ポリ［メチルプロピル−３−オキシ−４−（２，２，６，６−テトラメチル−４−ピペリジル）］−シロキサン、
マレイン酸無水物−α−オレフィンコポリマーと２，２，６，６−テトラメチル−４−アミノピペリジンまたは１，２，２，６，６−ペンタメチル−４−アミノピペリジンとの反応生成物。
【０１０６】
２．７．  オキサル酸アミド、例えば、
４，４’−ジ−オクチルオキシ−オキサニリド、
２，２’−ジ−エトキシ−オキサニリド、
２，２’−ジ−オクチルオキシ−５，５’−ジ−第三ブチル−オキサニリド、
２，２’−ジ−ドデシルオキシ−５，５’−ジ−第三ブチル−オキサニリド、
２−エトキシ−２’−エチル−オキサニリド、
Ｎ，Ｎ’−ビス（３−ジメチルアミノプロピル）−オキサミド、
２−エトキシ−５−第三ブチル−２’−エチルオキサニリド、および
その２−エトキシ−２’−エチル−５，４’−ジ−第三ブチル−オキサニリドとの混合物、
ｏ−およびｐ−メトキシ−並びにｏ−およびｐ−エトキシ−二置換オキサニリドの混合物。
【０１０７】
２．８．  ２−（２−ヒドロキシフェニル）−１，３，５−トリアジン、例えば、
２，４，６−トリス（２−ヒドロキシ−４−オクチルオキシフェニル）−１，３，５−トリアジン、
２−（２−ヒドロキシ−４−オクチルオキシフェニル）−４，６−ビス（２，４−ジメチルフェニル）−１，３，５−トリアジン、
２−（２，４−ジヒドロキシフェニル）−４，６−ビス（２，４−ジメチルフェニル）−１，３，５−トリアジン、
２，４−ビス（２−ヒドロキシ−４−プロピルオキシフェニル）−６−（２，４−ジメチルフェニル）−１，３，５−トリアジン、
２−（２−ヒドロキシ−４−オクチルオキシフェニル）−４，６−ビス（４−メチルフェニル）−１，３，５−トリアジン、
２−（２−ヒドロキシ−４−ドデシルオキシフェニル）−４，６−ビス（２，４−ジメチルフェニル）−１，３，５−トリアジン、
２−（２−ヒドロキシ−４−トリデシルオキシフェニル）−４，６−ビス（２，４−ジメチルフェニル）−１，３，５−トリアジン、
２−［２−ヒドロキシ−４−（２−ヒドロキシ−３−ブチルオキシ−プロピルオキシ）フェニル］−４，６−ビス（２，４−ジメチルフェニル）−１，３，５−トリアジン、
２−［２−ヒドロキシ−４−（２−ヒドロキシ−３−オクチルオキシ−プロピルオキシ）フェニル］−４，６−ビス（２，４−ジメチルフェニル）−１，３，５−トリアジン、
２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、
２−［２−ヒドロキシ−４−（２−ヒドロキシ−３−ドデシルオキシ−プロポキシ）フェニル］−４，６−ビス（２，４−ジメチルフェニル）−１，３，５−トリアジン、
２−（２−ヒドロキシ−４−ヘキシルオキシ）フェニル−４，６−ジフェニル−１，３，５−トリアジン、
２−（２−ヒドロキシ−４−メトキシフェニル）−４，６−ジフェニル−１，３，５−トリアジン、
２，４，６−トリス［２−ヒドロキシ−４−（３−ブトキシ−２−ヒドロキシ−プロポキシ）フェニル］−１，３，５−トリアジン、
２−（２−ヒドロキシフェニル）−４−（４−メトキシフェニル）−６−フェニル−１，３，５−トリアジン、
２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０８】
３．  金属奪活剤、例えば、
Ｎ，Ｎ’−ジフェニルオキサル酸アミド、
Ｎ−サリチラル−Ｎ’−サリチロイル−ヒドラジン、
Ｎ，Ｎ’−ビス（サリチロイル）−ヒドラジン、
Ｎ，Ｎ’−ビス（３，５−ジ−第三ブチル−４−ヒドロキシフェニルプロピオニル）−ヒドラジン、
３−サリチロイルアミノ−１，２，４−トリアゾール、
ビス（ベンジリデン）−オキサル酸ジヒドラジド、
オキサニリド、
イソフタル酸−ジヒドラジド、
セバシン酸−ビス−フェニルヒドラジド、
Ｎ，Ｎ’−ジアセチル−アジピン酸−ジヒドラジド、
Ｎ，Ｎ’−ビス−サリチロイル−オキサル酸−ジヒドラジド、
Ｎ，Ｎ’−ビス−サリチロイル−チオプロピオン酸−ジヒドラジド。
【０１０９】
４．  ホスフィットおよびホスホナイト、例えば、
トリフェニルホスフィット、ジフェニルアルキルホスフィット、
フェニルジアルキルホスフィット、トリス（ノニルフェニル）ホスフィット、
トリラウリルホスフィット、トリオクタデシルホスフィット、
ジステアリル−ペンタエリトリトールジホスフィット、
ジイソデシルペンタエリトリットール−ジホスフィット、
ビス（２，４−ジ−第三ブチルフェニル）−ペンタエリトリトールジホスフィット、
ビス（２，６−ジ−第三ブチル−４−メチルフェニル）−ペンタエリトリトールジホスフィット、
ビス−イソデシルオキシ−ペンタエリトリトールジホスフィット、
ビス（２，４−ジ−第三ブチル−６−メチルフェニル）−ペンタエリトリトールジホスフィット、
ビス−（２，４，６−トリ−第三ブチルフェニル）−ペンタエリトリトールジホスフィット、
トリステアリル−ソルビトール−トリホスフィット、
テトラキス（２，４−ジ−第三ブチルフェニル）−４，４’−ビフェニレン−ジホスホナイト、
６−イソオクチルオキシ−２，４，８，１０−テトラ−第三ブチル−１２Ｈ−ジベンズ［ｄ，ｇ］−１，３，２−ジオキサホスホシン、
６−フルオロ−２，４，８，１０−テトラ−第三ブチル−１２−メチル−ジベンズ［ｄ，ｇ］−１，３，２−ジオキサホスホシン、
ビス（２，４−ジ−第三ブチル−６−メチルフェニル）−メチルホスフィット、
ビス（２，４−ジ−第三ブチル−６−メチルフェニル）−エチルホスフィット、
２，２’，２”−ニトリロ［トリエチル−トリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット。
【０１１０】
特に好ましいのは以下のホスフィットである。
トリス（２，４−ジ−第三ブチルフェニル）−ホスフィット（イルガフォスR１６８、チバ−ガイギー社）、
トリス（ノニルフェニル）−ホスフィット、
【化４】
0004550999.tif 000004
【化５】
0004550999.tif 000005
【０１１１】
５．  ヒドロキシルアミン、例えば、
Ｎ，Ｎ−ジベンジルヒドロキシルアミン、
Ｎ，Ｎ−ジエチルヒドロキシルアミン、
Ｎ，Ｎ−ジオクチルヒドロキシルアミン、
Ｎ，Ｎ−ジラウリルヒドロキシルアミン、
Ｎ，Ｎ−ジテトラデシルヒドロキシルアミン、
Ｎ，Ｎ−ジヘキサデシルヒドロキシルアミン、
Ｎ，Ｎ−ジオクタデシルヒドロキシルアミン、
Ｎ−ヘキサデシル−Ｎ−オクタデシルヒドロキシルアミン、
Ｎ−ヘプタデシル−Ｎ−オクタデシルヒドロキシルアミン、
水素化牛脂アミンから誘導されたＮ，Ｎ−ジアルキルヒドロキシルアミン。
【０１１２】
６．  ニトロン、例えば、
Ｎ−ベンジル−アルファ−フェニル−ニトロン、
Ｎ−エチル−アルファ−メチル−ニトロン、
Ｎ−オクチル−アルファ−ヘプチル−ニトロン、
Ｎ−ラウリル−アルファ−ウンデシル−ニトロン、
Ｎ−テトラデシル−アルファ−トリデシル−ニトロン、
Ｎ−ヘキサデシル−アルファ−ペンタデシル−ニトロン、
Ｎ−オクタデシル−アルファ−ヘプタデシル−ニトロン、
Ｎ−ヘキサデシル−アルファ−ヘプタデシル−ニトロン、
Ｎ−オクタデシル−アルファ−ペンタデシル−ニトロン、
Ｎ−ヘプタデシル−アルファ−ヘプタデシル−ニトロン、
Ｎ−オクタデシル−アルファ−ヘキサデシル−ニトロン、
水素化牛脂アミンから誘導されたＮ，Ｎ−ジアルキルヒドロキシルアミンから誘導されたニトロン。
【０１１３】
７．  チオ相乗剤、例えば、
チオジプロピオン酸−ジ−ラウリルエステル、または
チオジプロピオン酸−ジ−ステアリルエステル。
【０１１４】
８．  過酸化物捕捉剤、例えば、
β−チオジプロピオン酸のエステル、例えば、ラウリル、ステアリル、ミリスチルまたはトリデシルエステル、
メルカプトベンズイミダゾール、
２−メルカプトベンズイミダゾールの亜鉛塩、
亜鉛−ジブチル−ジチオカルバメート、
ジオクタデシルジスルフィド、
ペンタエリトリトール−テトラキス（β−ドデシルメルカプト）−プロピオネート。
【０１１５】
９．  ポリアミド安定剤、例えば、
ヨウ化物および／またはリン化合物と組み合わされた銅塩および二価マグネシウムの塩。
【０１１６】
１０．  塩基性補助安定剤、例えば、
メラミン、ポリビニルピロリドン、ジシアンジアミド、
トリアリルシアヌレート、尿素誘導体、ヒドラジン誘導体、アミン、
ポリアミド、ポリウレタン、
高級脂肪酸のアルカリ金属塩およびアルカリ土類金属塩、例えば
Ｃａ−ステアレート、Ｚｎ−ステアレート、Ｍｇ−ベヘネート、
Ｍｇ−ステアレート、Ｎａ−リシノレート、Ｋ−パルミテート、
アンチモンピロカテコレート、または亜鉛ピロカテコレート。
【０１１７】
１１．核剤、例えば、
タルクのような無機物質、
二酸化チタン、酸化マグネシウムのような金属酸化物、
ホスフェート、カーボネートまたはサルフェートであって、好ましくはアルカリ土類金属のもの、
モノ−またはポリカルボン酸のような有機化合物およびそれらの塩、例えば、
４−第三ブチル安息香酸、アジピン酸、ジフェニル酢酸、
ナトリウムスクシネートまたはナトリウムベンゾエート、
イオン性コポリマー（“アイオノマー”）のようなポリマー性化合物。
【０１１８】
１２．充填剤および強化剤、例えば、
炭酸カルシウム、シリケート、ガラス繊維、ガラス球、
タルク、カオリン、雲母、バリウムサルフェート、
金属オキシドおよび−ヒドロキシド、炭素、グラファイト、
木粉および他の天然生成物の粉末または繊維、合成繊維。
【０１１９】
１３．  その他の添加剤、例えば、
可塑剤、潤滑剤、乳化剤、顔料、流動添加剤、触媒、流れ調整剤、蛍光増白剤、難燃剤、帯電防止剤、発泡剤。
【０１２０】
１４．  ベンゾフラノンおよびインドリノン、例えば、
Ｕ．Ｓ．４，３２５，８６３、Ｕ．Ｓ．４，３３８，２４４、
Ｕ．Ｓ．５，１７５，３１２、Ｕ．Ｓ．５，２１６，０５２、
Ｕ．Ｓ．５，２５２，６４３、ＤＥ−Ａ−４３１６６１１、
ＤＥ−Ａ−４３１６６２２、ＤＥ−Ａ−４３１６８７６、
ＥＰ−Ａ−０５８９８３９もしくはＥＰ−Ａ−０５９１１０２において開示されるもの、または
３−［４−（２−アセトキシエトキシ）フェニル］−５，７−ジ−第三ブチル−ベンゾフラノ−２−オン、
５，７−ジ−第三ブチル−３−［４−（２−ステアロイルオキシエトキシ）フェニル］−ベンゾフラノ−２−オン、
３，３’−ビス［５，７−ジ−第三ブチル−３−（４−［２−ヒドロキシエトキシ］フェニル）−ベンゾフラノ−２−オン］、
５，７−ジ−第三ブチル−３−（４−エトキシフェニル）ベンゾフラノ−２−オン、
３−（４−アセトキシ−３，５−ジメチルフェニル）−５，７−ジ−第三ブチル−ベンゾフラノ−２−オン、
３−（３，５−ジメチル−４−ピバロイルオキシ−フェニル）−５，７−ジ−第三ブチル−ベンゾフラノ−２−オン、
３−（３，４−ジメチルフェニル）−５，７−ジ−第三ブチル−ベンゾフラノ−２−オン、
３−（２，３−ジメチルフェニル）−５，７−ジ−第三ブチル−ベンゾフラノ−２−オン。
【０１２１】
本発明の他の対象は、熱可塑性ポリマーの光沢改良方法であって、加工において、該ポリマーに、
ａ）少なくとも一つの多官能性エポキシド化合物と、
ｂ）少なくとも一つのイミダゾリジノン化合物
を添加し、該混合物を融解し、均質化し、そしてさらに加工することを特徴とする光沢改良方法である。個々の成分の意味、および好ましいものについては上記した。
【０１２２】
好ましいのは、１８０℃ないし２８０℃の加工温度である。
【０１２３】
本発明の熱可塑性ポリマーは、それ自体は既知の方法で製造することができ、そのために、それ自体は既知の装置、例えばカレンダー、混合機、攪拌機、押出機などを使用して、前記安定剤、および所望によりその他の添加剤を熱可塑性ポリマーと混合する。
【０１２４】
本発明によって製造された熱可塑性ポリマーは、その後、既知の方法により所望の形にされる。該方法は、例えば圧延、押出、射出成形、焼結または紡糸、さらに押出発泡または回転成形である。
【０１２５】
本発明によって安定化された熱可塑性ポリマーは、特に、中空体（ビン）、包装用フィルム（低温延伸フィルム）、発泡フィルム、管、スポンジ、異形材（窓枠、照明壁プロフィル、構造用異形材）、羽目板、家具、オフィス用フィルム、自動車部品、および装置ハウジング（コンピューター、家庭用器具）に特に適している。
【０１２６】
さらに、本発明の対象は、少なくとも一つの多官能性エポキシド化合物と、少なくとも一つのイミダゾリジノン化合物を含む、光沢改良された熱可塑性ポリマーである。
【０１２７】
同様に、本発明の対象は、熱可塑性ポリマーの光沢改良のための、少なくとも一つの多官能性エポキシド化合物および少なくとも一つのイミダゾリジノン化合物を含む組成物の使用である。
【０１２８】
以下の例によって本発明を詳しく説明する。
実施例１および２
ＨＤＰＥ、ＬＤＰＥおよびＰＰからなるポリオレフィン−リサイクル材料を、スクリュー押出機により、最高温度２１０℃で、表１に示した添加剤と共に混合した。引き続いて、試料を射出成形法で製造し、その表面光沢をＤＩＮ６７５３０（観察角６０゜）に従って測定した。結果を表１に示す。
【表１】
0004550999.tif 000006
【０１２９】
実施例３
ＰＶＣ組成物を、表２の各成分を混合することによって製造した。各成分を混合ロール機により２００℃で５分間均質化し、厚さ０．３ｍｍのフィルムにロール圧延した。
長時間安定性を、ＤＩＮ５３３８１に従う静的熱試験によって測定し、試験体を空気循環炉内に１９０℃で置き、黒化するまでの時間を測定した。
光沢を、ＤＩＮ６７５３０に従って６０゜の観察角で測定した。
【表２】
0004550999.tif 000007